(57)【要約】      （修正有）【課題】プラスチック基板やガラス基板などに低温工程で形成するものの、数ｎｍの厚みでゲート絶縁膜を形成することによって、低電圧で動作が可能であり、且つ商用化が容易な有機薄膜トランジスタ及びその製造方法を提供すること。【解決手段】超薄膜金属酸化膜をゲート絶縁体として利用した低電圧有機薄膜トランジスタ及びその製造方法に関し、プラスチックまたはガラス基板１０上に酸化が可能な金属でゲート電極１２をパターニングして形成し、Ｏ２プラズマ工程でゲート電極を直接酸化してゲート電極の表面に沿って数ｎｍ厚みの金属酸化物を成長させることによってゲート絶縁膜１３を形成する。ゲート絶縁膜１３上に有機半導体膜１４を形成した後、その上にソース／ドレイン電極１５，１６を互いに一定の距離をもって離隔するように形成する。【選択図】  図１
2007214525.tif 000002
【特許請求の範囲】
【請求項１】
基板と、
前記基板上に酸化が可能な金属でパターニングされて形成されるゲート電極と、
Ｏ２プラズマ工程により前記ゲート電極上に成長される金属酸化膜で形成されるゲート絶縁膜と、
前記ゲート絶縁膜上に形成される有機半導体膜と、
前記有機半導体膜上に互いに一定の距離をもって離隔するように形成されるソース／ドレイン電極と、を備えることを特徴とする有機薄膜トランジスタ。
【請求項２】
前記基板は、プラスチックまたはガラスからなることを特徴とする請求項１に記載の有機薄膜トランジスタ。
【請求項３】
前記ゲート電極は、アルミニウムからなり、前記ゲート絶縁膜は、アルミニウム酸化膜であることを特徴とする請求項１に記載の有機薄膜トランジスタ。  
【請求項４】
前記ゲート絶縁膜は、常温乃至１００℃以下で形成されることを特徴とする請求項１に記載の有機薄膜トランジスタ。
【請求項５】
前記ゲート絶縁膜は、 数ｎｍの厚さを有することを特徴とする請求項１に記載の有機薄膜トランジスタ。
【請求項６】
前記ゲート絶縁膜と前記有機半導体膜との間に自己組立工程で形成される有機単分子膜をさらに備えることを特徴とする請求項１乃至５のいずれか１項に記載の有機薄膜トランジスタ。
【請求項７】
前記有機単分子膜は、（Ｂｅｎｚｙｌｏｘｙ）ａｌｋｙｌｔｒｉｍｅｔｈｏｘｙｓｉｌａｎｅからなることを特徴とする請求項６に記載の有機薄膜トランジスタ。
【請求項８】
基板上に酸化が可能な金属でゲート電極をパターニングして蒸着する段階と、
Ｏ２プラズマ工程で前記ゲート電極を直接酸化して前記ゲート電極上のゲート絶縁膜として金属酸化膜を成長させる段階と、
前記ゲート絶縁膜上に有機半導体膜を蒸着する段階と、
前記有機半導体膜上にソース／ドレイン電極を互いに一定の距離をもって離隔するように形成する段階と、を備えることを特徴とする有機薄膜トランジスタの製造方法。
【請求項９】
前記基板は、プラスチックまたはガラスからなることを特徴とする請求項８に記載の有機薄膜トランジスタの製造方法。
【請求項１０】
前記ゲート電極は、アルミニウムからなり、前記ゲート絶縁膜は、アルミニウム酸化膜であることを特徴とする請求項８に記載の有機薄膜トランジスタの製造方法。
【請求項１１】
前記ゲート絶縁膜は、常温乃至１００℃以下で形成されることを特徴とする請求項８に記載の有機薄膜トランジスタの製造方法。
【請求項１２】
前記ゲート絶縁膜は、数ｎｍの厚さを有することを特徴とする請求項８に記載の有機薄膜トランジスタの製造方法。
【請求項１３】
前記有機半導体膜の蒸着段階前に、前記ゲート絶縁膜上に自己組立工程で有機単分子膜を形成する段階をさらに備えることを特徴とする請求項８乃至１２のいずれか１項に記載の有機薄膜トランジスタの製造方法。
【請求項１４】
前記有機単分子膜は、（Ｂｅｎｚｙｌｏｘｙ）ａｌｋｙｌｔｒｉｍｅｔｈｏｘｙｓｉｌａｎｅからなることを特徴とする請求項１３に記載の有機薄膜トランジスタの製造方法。
【発明の詳細な説明】
【技術分野】
【０００１】
本発明は、有機薄膜トランジスタ（ｏｒｇａｎｉｃ  ｔｈｉｎ  ｆｉｌｍ  ｔｒａｎｓｉｓｔｏｒ；ＯＴＦＴ）技術に関し、より詳細には、金属ゲート電極をＯ２プラズマ工程で直接酸化して形成した超薄膜金属酸化膜をゲート絶縁体として利用する低電圧有機薄膜トランジスタの素子構造及びその製造方法に関する。
【背景技術】
【０００２】
近年、ペンタセン（ｐｅｎｔａｃｅｎｅ）のような有機半導体（ｏｒｇａｎｉｃ  ｓｅｍｉｃｏｎｄｕｃｔｏｒ）の研究が盛んに進行されてきている。有機半導体は、合成方法が多様で且つ繊維やフィルム形態に成形が容易であり、柔軟性及び導電性に優れているだけでなく、相対的に製造コストが低い。このように多様な利点を有することから、有機半導体は、最近、新しい電気電子材料として機能性電子素子や光素子などの広範囲な分野において活発に研究されている。
【０００３】
有機薄膜トランジスタは、非晶質シリコンを利用する伝統的なシリコン薄膜トランジスタとは異なって、半導体領域に有機半導体を利用する。有機薄膜トランジスタは、構造的な面から、シリコン薄膜トランジスタとほぼ同様の形態を維持しつつ、製造的観点から、シリコン薄膜トランジスタに比べて工程が簡単で且つ費用が安価であるという長所を有する。このため、フレキシブルディスプレイ（ｆｌｅｘｉｂｌｅ  ｄｉｓｐｌａｙ）、電子タグ（ＲＦＩＤ；ｒａｄｉｏ  ｆｒｅｑｕｅｎｃｙ  ｉｄｅｎｔｉｆｉｃａｔｉｏｎ）などの電子製品に有機薄膜トランジスタを適用するための試みが続いている。
【０００４】
しかしながら、有機薄膜トランジスタは、現在いくつかの技術的問題を抱いている。それらのうち１つは、低温で形成可能なゲート絶縁膜を開発しなければならないという点である。ゲート絶縁膜に主に使われているシリコン酸化膜やシリコン窒化膜は、高温で形成されるので、ガラス基板やプラスチック基板に適用することが難しい。
【０００５】
有機薄膜トランジスタの別の問題点は、動作電圧を減少させなければならないという点である。フレキシブルディスプレイ、電子タグなどに核心素子として使用するためには、低電力消耗が必ず求められるが、既存の有機薄膜トランジスタは、２０Ｖ以上の大きい動作電圧を有している。これは、ゲート絶縁膜の厚みに起因するもので、通常のゲート絶縁膜は、１００ｎｍ以上の大きい厚みを有する。
【０００６】
前述のような問題を解決するために、本発明の属する技術分野において多様な研究が進行されてきている。例えば、特許文献１には、２５〜１５０℃の温度でスパッタリング（ｓｐｕｔｔｅｒｉｎｇ）、スピニング（ｓｐｉｎｎｉｎｇ）などの方法を用いてタンタル酸化物Ｔａ２Ｏ３、バナジウム酸化物Ｖ２Ｏ３、チタニウム酸化物ＴｉＯ２などをゲート絶縁膜に形成する技術が開示されており、特許文献２には、常温〜１００℃の温度でスパッタリングでアルミニウム酸化物Ａｌ２Ｏ３を蒸着してゲート絶縁膜を形成する技術が開示されている。また、特許文献３及び特許文献４には、タンタルＴａ、アルミニウムＡｌなどのゲート電極を陽極処理（ａｎｏｄｉｚｅ）して、タンタル酸化物、アルミニウム酸化物などのゲート絶縁膜を形成する技術が開示されている。
【０００７】
しかしながら、前述のような従来の技術は、有機薄膜トランジスタのゲート絶縁膜として金属酸化物を低温で形成する技術を提示しているが、ゲート絶縁膜の厚みを縮小できる方案は提示していない。特許文献１の場合、ゲート絶縁膜の厚みは約０．５μｍであり、特許文献２の場合、ゲート絶縁膜の厚みは最小６１ｎｍ、最大４５０ｎｍである。また、特許文献３及び特許文献４には、ゲート絶縁膜の厚みは例えば８５．６４ｎｍであると記載されている。
【０００８】
他方、有機薄膜トランジスタにおいてゲート絶縁膜の厚みを画期的に低減するための努力が続いている。例えば、“Ｌｏｗ−ｖｏｌｔａｇｅ  ｏｒｇａｎｉｃ  ｔｒａｎｓｉｓｔｏｒｓ  ｗｉｔｈ  ａｎ  ａｍｏｒｐｈｏｕｓ  ｍｏｌｅｃｕｌａｒ  ｇａｔｅ  ｄｉｅｌｅｃｔｒｉｃ，Ｍａｒｃｕｓ  Ｈａｌｉｋ  ｅｔ  ａｌ．，Ｎａｔｕｒｅ，ｖｏｌ．４３１，２００４，ｐｐ．９６３−９６６”には、Ｐ＋−Ｓｉ基板に約２．５ｎｍ厚みの単分子膜（ｍｏｎｏｌａｙｅｒｓ  ｏｆ  ｍｏｌｅｃｕｌａｒ）を自己組立（ｓｅｌｆ−ａｓｓｅｍｂｌｅｄ）工程で形成する技術が提示されている。しかし、この技術は、Ｐ＋−Ｓｉ基板をゲート電極として使用しているので、回路を構成するためには個別素子を電気的に隔離させる素子分離及び形状化工程が必要であるが、これに関する方案が記載されていないし、商用化するに不適切な問題がある。
【０００９】
また、他の例として、“Ｏｎｅｖｏｌｔ  ｏｒｇａｎｉｃ  ｔｒａｎｓｉｓｔｏｒ，Ｌ．Ａ．Ｍａｊｅｗｓｋｉｅｔａｌ．，Ａｄｖ．Ｍａｔｅｒ．２００５，１７，Ｎｏ．２，ｐｐ．１９２−１９６”には、陽極酸化（ａｎｏｄｉｚａｔｉｏｎ）方法を用いて数ｎｍ厚みの金属酸化物をゲート絶縁膜として形成する技術が紹介されている。しかし、この技術で使用する陽極酸化方法は、湿式工程であって、工程中に金属膜が剥離されるおそれがあるので、商用化が難しいものと判断される。
【００１０】
【特許文献１】米国登録特許第６，２０７，４７２号明細書
【００１１】
【特許文献２】韓国特許公開第２００５−３１８５８号明細書
【００１２】
【特許文献３】日本国特許公開第２００３−２５８２６０号明細書
【００１３】
【特許文献４】日本国特許公開第２００３−２５８２６１号明細書
【発明の開示】
【発明が解決しようとする課題】
【００１４】
従って、低温工程で超薄膜ゲート絶縁膜を形成することによって、低電圧で動作可能であり、且つ集積回路を製作することができ、ディスプレイやＲＦＩＤなど商用化が可能な有機薄膜トランジスタの開発が要求されている。本発明の目的は、このような要求に応ずるためのもので、プラスチック基板やガラス基板などに低温工程で形成するものの、数ｎｍの厚みでゲート絶縁膜を形成することによって、低電圧で動作が可能であり、且つ商用化が容易な有機薄膜トランジスタ及びその製造方法を提供することにある。
【課題を解決するための手段】
【００１５】
前記目的を達成するために、本発明の一態様に係る有機薄膜トランジスタは、基板と、前記基板上に酸化が可能な金属でパターニングされて形成されるゲート電極と、Ｏ２プラズマ工程により前記ゲート電極上に成長される金属酸化膜で形成されるゲート絶縁膜と、前記ゲート絶縁膜上に形成される有機半導体膜と、前記有機半導体膜上に互いに一定の距離をもって離隔するように形成されるソース／ドレイン電極と、を備えることを特徴とする。
【００１６】
また、本発明の他の態様に係る有機薄膜トランジスタの製造方法は、基板上に酸化が可能な金属でゲート電極をパターニングして蒸着する段階と、Ｏ２プラズマ工程で前記ゲート電極を直接酸化して前記ゲート電極上のゲート絶縁膜として金属酸化膜を成長させる段階と、前記ゲート絶縁膜上に有機半導体膜を蒸着する段階と、前記有機半導体膜上にソース／ドレイン電極を互いに一定の距離をもって離隔するように形成する段階と、）備えることを特徴とする。
【００１７】
本発明の有機薄膜トランジスタは、ゲート絶縁膜と前記有機半導体膜との間に自己組立工程で形成される有機単分子膜をさらに備えることによって、性能を改善させることができる。前記有機単分子膜は、（Ｂｅｎｚｙｌｏｘｙ）ａｌｋｙｌｔｒｉｍｅｔｈｏｘｙｓｉｌａｎｅからなることができる。
【００１８】
前記基板は、プラスチックまたはガラスからなることができ、前記ゲート電極は、アルミニウムからなることができ、前記ゲート絶縁膜は、アルミニウム酸化膜であってもよい。前記ゲート絶縁膜は、常温乃至１００℃以下で形成されることができ、前記ゲート絶縁膜は、数ｎｍの厚さを有することができる。
【発明の効果】
【００１９】
本発明による低電圧有機薄膜トランジスタは、従来の有機薄膜トランジスタに比べて次のようないろいろな利点を有する。
【００２０】
第一に、常温乃至１００℃以下の低温工程で製造できるので、プラスチック、ガラスのように高温工程に脆弱な基板を使用することができる。
【００２１】
第二に、ゲート絶縁体として利用される金属酸化膜を数ｎｍの超薄膜で形成できるので、有機薄膜トランジスタ素子の動作電圧を減少させることができ、フレキシブルディスプレイ、電子タグなどの基本素子として商用化することができる。
【００２２】
第三に、素子分離のためにゲート絶縁膜を形状化する工程が不要なので、製造工程が簡単となる。
【００２３】
第四に、金属酸化膜と有機半導体膜との間に有機単分子膜を自己組立工程で形成することによって、有機薄膜トランジスタ素子の性能を向上させることができる。
【発明を実施するための最良の形態】
【００２４】
以下、添付の図面を参照して、本発明の好適な実施例を詳細に説明する。したしがら、本発明の要旨を不明確にする公知の機能及び構成についての詳細な説明は省略する。なお、図面において、構成要素の一部は、誇張されて表現されたり、省略したり、概略的に図示されており、各構成要素の大きさは、実際大きさを反映するものではない。
【００２５】
有機薄膜トランジスタの素子構造
図１は、本発明の実施例に係る有機薄膜トランジスタを示す断面図である。
【００２６】
図１を参照すれば、プラスチックまたはガラスからなる基板１０上に、ゲート電極１２が形成され、ゲート電極１２の表面に沿ってゲート絶縁膜１３が形成される。ゲート電極１２は、酸化が可能な金属、例えばアルミニウムＡｌ、チタニウムＴｉ、タンタルＴａなどからなり、ゲート絶縁膜１３は、ゲート電極１２を直接酸化して成長させたアルミニウム酸化物Ａｌ２Ｏ３、チタニウム酸化物ＴｉＯ２、タンタル酸化物Ｔａ２Ｏ５などの金属酸化物である。本発明のゲート絶縁膜１３は、後述するように、低温工程を用いて数ｎｍの厚みで形成され、別途の形状化工程を必要としない。
【００２７】
ゲート絶縁膜１３上に、有機半導体膜１４、例えばペンタセン（ｐｅｎｔａｃｅｎｅ）薄膜が形成される。有機半導体膜１４上に、ソース電極１５とドレイン電極１６を互いに一定の距離をもって離隔して形成する。ソース電極１５とドレイン電極１６は、例えば金ＡｕまたはアルミニウムＡｌのような金属からなる。
【００２８】
一方、本発明の有機薄膜トランジスタは、図２に示されたように、ゲート絶縁膜１３と有機半導体膜１４との間に形成された有機単分子膜１７をさらに含むことができる。有機単分子膜１７は、有機薄膜トランジスタの性能を向上させるために、公知の自己組立工程で形成される。有機単分子膜１７は、金属酸化膜であるゲート絶縁膜１３の表面を親水性から疎水性に変化させて、高密度の有機半導体膜１４を形成できるように助ける。これにより、有機薄膜トランジスタの粒子移動度、オフ状態電流などの性能特性が向上することができる。
【００２９】
有機単分子膜１７を構成する物質は、例えば（Ｂｅｎｚｙｌｏｘｙ）ａｌｋｙｌｔｒｉｍｅｔｈｏｘｙｓｉｌａｎｅであり、その分子構造が図３に示されている。図３に示されたように、有機単分子膜の分子構造は、ヘッド部分、中間部分、末端部分から構成される。頭部分は、有機半導体膜１４と低い表面エネルギーを持つ構造を有し、中間部分は、高絶縁特性を示すアルキル鎖（ａｌｋｙｌ  ｃｈａｉｎ）構造を有する。末端部分は、自己組立工程で単分子膜が形成され得るように、シラン（ｓｉｌａｎｅ）構造を有する。
【００３０】
有機薄膜トランジスタの製造方法
次に、本発明の実施例に係る有機薄膜トランジスタの製造方法を説明する。製造方法に関する以下の説明から、有機薄膜トランジスタの構造が一層明確になるだろう。図４ａ乃至図４ｄは、図１に示された有機薄膜トランジスタの製造方法を示す断面図である。
【００３１】
まず、図４ａを参照すれば、プラスチックまたはガラスからなる基板１０上に、ゲート電極１２をパターニングして蒸着する。ゲート電極１２のパターニング方法は、シャドウマスク（ｓｈａｄｏｗ  ｍａｓｋ）又はフォトリソグラフィ（ｐｈｏｔｏｌｉｔｈｏｇｒａｐｈｙ）工程を利用し、蒸着方法は、熱蒸着（ｔｈｅｒｍａｌ  ｅｖａｐｏｒａｔｉｏｎ）、電子ビーム蒸着（Ｅ−ｂｅａｍ  ｅｖａｐｏｒａｔｉｏｎ）、スパッタリング（ｓｐｕｔｔｅｒｉｎｇ）工程を利用する。ゲート電極１２は、例えばアルミニウムからなる。しかし、ゲート電極１２の材質が必ずこれに限定されるものではなく、酸化が可能な金属ならいずれも可能である。
【００３２】
次に、図４ｂに示されたように、ゲート電極１２の表面に沿ってゲート絶縁膜１３を形成する。Ｏ２プラズマ工程を利用してゲート電極１２を直接酸化させると、数ｎｍの厚さ（例えば、５ｎｍ）の金属酸化膜が低温（常温乃至１００℃以下）で成長してゲート絶縁膜１３を形成する。Ｏ２プラズマ工程は、例えばＯ２流量が１０ｓｃｃｍ、圧力が３０ｍｔｏｒｒ、パワーが５０Ｗである条件下で１０分間実施する。
【００３３】
このような工程条件でＯ２プラズマ工程を進行して形成されたアルミニウム酸化膜のＴＥＭ写真を図５に示した。この際、アルミニウムゲート電極の上部に形成されたアルミニウム酸化膜の厚さは、約５ｎｍであった。しかし、前記Ｏ２プラズマ工程条件は、ただ一例として提示されたものに過ぎず、本発明がこれに限定されるものではない。
【００３４】
Ｏ２プラズマ工程を用いて低温でゲート電極１２を直接酸化してゲート絶縁膜１３を形成する場合、プラスチックやガラスのように高温工程に脆弱な基板１０を使用することができる。また、Ｏ２プラズマ工程を利用した直接酸化法で金属酸化膜を成長させると、ゲート絶縁膜１３の厚みを数ｎｍ水準に減少させることができ、２Ｖ以下の低電圧で動作する有機薄膜トランジスタを具現することができる。また、パターニングされたゲート電極１２上にゲート絶縁膜１３を成長させるので、個別素子を電気的に隔離させる素子分離及び形状化工程が不要である。
【００３５】
前述したようなＯ２プラズマ工程により形成されたアルミニウム酸化膜のＴＥＭ写真を図５に示した。アルミニウムゲート電極の上部に形成されたアルミニウム酸化膜の厚みは、約５ｎｍであった。
【００３６】
次に、図４ｃに示されたように、ゲート絶縁膜１３の上部に熱蒸着を実施して、有機半導体膜１４を形成する。有機半導体膜１４は、例えばペンタセン薄膜である。しかし、有機半導体膜１４の材質が必ずこれに限定されるものではない。有機半導体膜１４を形成する前に、選択的に公知の自己組立工程を用いて前述した有機単分子膜１７を形成することができる。
【００３７】
次に、図４ｄに示されたように、有機半導体膜１４上に公知技術を用いてソース電極１５とドレイン電極１６を互いに一定の距離をもって離隔するように形成する。
【００３８】
実験例１：アルミニウム酸化膜の電気的特性実験
図５に示されたアルミニウム酸化膜の電気的特性を調べるために、Ｉ−Ｖ、Ｃ−Ｖ測定実験を実施した。Ｉ−Ｖ測定実験は、ＨＰ４１５５Ａ装備を利用し、Ｃ−Ｖ測定実験は、ＨＰ４２８０Ａ装備を利用した。図６乃至図８は、その実験結果であり、図６は、アルミニウム酸化膜のＩ−Ｖ特性曲線を示すグラフであり、図７は、アルミニウム酸化膜の降参電圧を示すグラフであり、図８は、アルミニウム酸化膜のキャパシタンス曲線を示すグラフである。
【００３９】
特に、図６は、Ａ１／Ａｌ２Ｏ３／Ａｌ構造とＡｌ／Ａｌ２Ｏ３／Ａｕ構造のＩ−Ｖ曲線を示しているが、漏洩電流密度が互いに異なることが分かる。例えば、Ａｌ／Ａｌ２Ｏ３／Ａｌ構造は、１Ｖで漏洩電流密度が５．８７×１０−７Ａ／ｃｍ２であり、 Ａｌ／Ａｌ２Ｏ３／Ａｕ構造は、１Ｖで漏洩電流密度が２．４×１０−７Ａ／ｃｍ２であった。これは、アルミニウムと金の仕事関数の差異によるものである。
【００４０】
図７を参照すれば、Ａｌ／Ａｌ２Ｏ３／Ａｕ構造においてアルミニウム酸化膜の降伏電圧が３ＭＶ／ｃｍであることが分かる。
【００４１】
図８は、Ａ１／Ａｌ２Ｏ３／Ａｌ構造のＣ−Ｖ曲線であり、アルミニウム酸化膜のキャパシタンス値が１．１μＦ／ｃｍ２であることが分かる。図５のＴＥＭ写真上に現れたアルミニウム酸化膜の厚みを考慮して計算すれば、誘電定数は、約６．２と算出された。
【００４２】
実験例２：ペンタ力強い有機薄膜トランジスタの電気的特性
図５に示されたアルミニウム酸化膜を有するペンタセン有機薄膜トランジスタのＩＤＳ−ＶＧＳ、ＩＤＳ−ＶＤＳ特性曲線を図９ａ及び図９ｂに示し、その電気的特性をまとめると、次の表１に示した通りである。
【００４３】
【表１】
2007214525.tif 000003
【００４４】
表１から明らかなように、有機薄膜トランジスタは、粒子移動度（ｍｏｂｉｌｉｔｙ）が０．１ｃｍ２／Ｖ・ｓｅｃ、点滅比（Ｉｏｎ／Ｉｏｆｆ）が６．３×１０３、スレショルド電圧（Ｖｔ）が−１．１３Ｖ、サブスレショルド傾き（ｓｕｂ−ｔｈｒｅｓｈｏｌｄ  ｓｌｏｐｅ）が０．２０６Ｖ／ｄｅｃ、オフ状態電流（ＯＦＦ  ｓｔａｔｅ  ｃｕｒｒｅｎｔ）が０．２５ｐＡ／μｍであった。また、ＶＧＳ＝−２Ｖにおいて、ソース／ドレイン飽和電圧（ＶＤＳ、ｓａｔ）が−０．７Ｖであって、低電圧で動作することを確認した。
【００４５】
以上において説明した本発明は、本発明が属する技術の分野における通常の知識を有する者であれば、本発明の技術的思想を逸脱しない範囲内で、様々な置換、変形及び変更が可能であるので、上述した実施例及び添付された図面に限定されるものではない。
【図面の簡単な説明】
【００４６】
【図１】本発明の実施例に係る有機薄膜トランジスタを示す断面図である。
【図２】本発明の他の実施例に係る有機薄膜トランジスタを示す断面図である。
【図３】図２に示された有機単分子膜の分子構造を示す図である。
【図４ａ】図１に示された有機薄膜トランジスタの製造方法を示す断面図である。
【図４ｂ】図１に示された有機薄膜トランジスタの製造方法を示す断面図である。
【図４ｃ】図１に示された有機薄膜トランジスタの製造方法を示す断面図である。
【図４ｄ】図１に示された有機薄膜トランジスタの製造方法を示す断面図である。
【図５】本発明の実験例に係るアルミニウム酸化膜を示すＴＥＭ写真である。
【図６】図５に示されたアルミニウム酸化膜のＩ−Ｖ特性曲線を示すグラフである。
【図７】図５に示されたアルミニウム酸化膜の降参電圧を示すグラフである。
【図８】図５に示されたアルミニウム酸化膜のキャパシタンス曲線を示すグラフである。
【図９ａ】図５に示されたアルミニウム酸化膜を有する有機薄膜トランジスタのＩＤＳ−ＶＧＳ、ＩＤＳ−ＶＤＳ特性曲線を示すグラフである。
【図９ｂ】図５に示されたアルミニウム酸化膜を有する有機薄膜トランジスタのＩＤＳ−ＶＧＳ、ＩＤＳ−ＶＤＳ特性曲線を示すグラフである。
【符号の説明】
【００４７】
１０  基板
１２  ゲート電極
１３  金属酸化膜
１４  有機半導体膜
１５  ソース電極
１６  ドレイン電極
１７  有機単分子膜
【図１】
2007214525.tif 000004
【図２】
2007214525.tif 000005
【図３】
2007214525.tif 000006
【図４ａ】
2007214525.tif 000007
【図４ｂ】
2007214525.tif 000008
【図４ｃ】
2007214525.tif 000009
【図４ｄ】
2007214525.tif 000010
【図７】
2007214525.tif 000011
【図８】
2007214525.tif 000012
【図９ａ】
2007214525.tif 000013
【図９ｂ】
2007214525.tif 000014
【図５】
2007214525.tif 000015
【図６】
2007214525.tif 000016